(57)【要約】【課題】  嵩高、かつ剛度低下が小さく、更に摩擦係数低下が高く、印刷作業性に優れた中質書籍用紙を提供することにある。【解決手段】  50℃における7重量%水溶液粘度が20mPa・s以上であり、窒素含有量が1.0重量%以下である合成系カチオン性ポリマーとビニルモノマー由来の構成単位を有するガラス転移点が90℃以下であるポリマー粒子とを含有するポリマーエマルションからなる内添用紙質向上剤を含有する紙料を抄紙して、動摩擦係数が0.20〜0.60の中質書籍用紙を製造する。【選択図面】  なし【特許請求の範囲】
【請求項１】
50℃における7重量%水溶液粘度が20mPa・s以上であり、窒素含有量が1.0重量%以下である合成系カチオン性ポリマーとビニルモノマー由来の構成単位を有するガラス転移点が90℃以下であるポリマー粒子とを含有するポリマーエマルションからなる内添用紙質向上剤を含有する紙料を抄紙して得られる、動摩擦係数が0.20〜0.60であることを特徴とする中質書籍用紙。
【請求項２】
内添用紙質向上剤の配合量が、原料パルプに対して0.1〜20固形分重量%であることを特徴とする請求項１記載の中質書籍用紙。
【請求項３】
機械パルプの含有率が、5〜95重量%であることを特徴とする請求項１又は2記載の中質書籍用紙。
【請求項４】
カチオン性ポリマーの比率が、ポリマー粒子100重量部に対し、5〜200重量部であることを特徴とする請求項１〜３のいずれか１項記載の中質書籍用紙。
【請求項５】
ビニルモノマーが、脂肪酸ビニルエステルであることを特徴とする請求項１〜４のいずれか１項記載の中質書籍用紙。
【請求項６】
合成系カチオン性ポリマーが、カチオン基を有する(メタ)アクリル酸系、スチレン系、ビニルピリジン系、ビニルイミダゾリン系、及びジアリルアミン系重合単位からなる群から選ばれる１種以上のカチオン性重合単位を有するポリマーであることを特徴とする請求項１〜５のいずれか１項記載の中質書籍用紙。
【発明の詳細な説明】
【技術分野】
【０００１】
本発明は、嵩高、かつ剛度低下が小さく、更に摩擦係数が高く、印刷作業性に優れた中質書籍用紙に関する。
【背景技術】
【０００２】
近年の活字離れを反映して、急激にコミック本やペーパーバックが普及してきた。これらの紙には、中質書籍用紙が多用されている。これらの紙にも軽量化が求められている。ここで、紙の軽量化とは、紙の厚さは維持した上での軽量化、すなわち嵩高化(低密度化)のことを指す。環境問題が叫ばれている現在、森林資源から製造される製紙用パルプを有効に活用する上でも、紙の軽量化は避けて通れない問題である。
【０００３】
紙を嵩高にする従来の技術としては、パルプと疎水性繊維の混合物に架橋剤を反応させて得られる嵩高性パルプ組成物を使用する方法がある(特許文献１参照)。また、セルロースパルプ、特定形態のポリエステル複合繊維、及び熱融着性バインダーとを混抄し、嵩高パルプシートを製造する方法がある(特許文献２参照)。しかし、架橋パルプや合成繊維等の使用は紙のリサイクルを不可能にしてしまうという問題がある。また、中空球状バテライト型炭酸カルシウムを充填して嵩高中性紙を製造する技術がある(特許文献３参照)が、特殊な填料であるという問題がある。また、パルプと加熱発泡性粒子とを抄紙して低密度の嵩高紙を製造する方法がある(特許文献４参照)。発泡性粒子を用いる方法では紙力が著しく低下するという問題がある。また、バクテリアセルロースと発泡性粒子を用いる方法(特許文献５参照)があるが、バクテリアセルロースという特殊なセルロースを使用しなければならなく、実用的ではない。
【０００４】
また、界面活性剤を用いる方法では、特定のアルコール及び／又はそのポリオキシアルキレン付加物を含有する紙用嵩高剤が開示されている(特許文献６参照)。また、非イオン界面活性剤を用いる方法がある(特許文献７参照)。また、多価アルコールと脂肪酸のエステル化合物からなる紙用嵩高剤(特許文献８参照)が開示されており、この紙用嵩高剤を板紙に応用した技術がある(特許文献９参照)。
【０００５】
これら公知の嵩高剤の使用により、紙を嵩高にすることは可能であるが、公知の嵩高剤に中には、同時に急激な紙の摩擦係数低下を引き起こすものがある。このような摩擦係数が低下した紙をオフセット印刷する場合、紙流れと言われる紙の走行不良や、紙替え時のテンション変動など、印刷走行性上のトラブル問題が発生するという問題がある。
【０００６】
非界面活性剤系の嵩高剤の技術としては、特定構造のカチオン性化合物、アミン、アミンの酸塩及び両性化合物から選ばれた少なくとも１種以上の化合物を含有する紙用嵩高剤が開示されている(特許文献１０参照)。また、脂肪酸ポリアミドポリアミン型の嵩高剤もある。しかし、これらの嵩高剤を添加すると紙を嵩高にすることは可能であるが、同時に著しい紙力低下と剛度低下が起こる。
【０００７】
【特許文献１】特許第2903256号明細書
【特許文献２】特許第2591685号明細書
【特許文献３】特許第1755152号明細書
【特許文献４】特開平5-230798号公報
【特許文献５】特開平11-200282号公報
【特許文献６】国際公開98/03730号パンフレット
【特許文献７】特開平11-200283号公報
【特許文献８】特許第2971447号明細書
【特許文献９】特許第3041294号明細書
【特許文献１０】特開平11-269799号公報
【０００８】
書籍用紙の中には柔軟性が求められる用途もある反面、従来の書籍用紙に比較して剛度が極端に低下してしまうと問題となることが多い用途もある。また、剛度の低下は書籍用紙の高級感を損なう面があることから、書籍用にはある程度の剛度が必要である。
【０００９】
以上のように、嵩高、かつ剛度低下が小さく、更に摩擦係数が高く、印刷作業性に優れた中質書籍用紙の開発が望まれていた。
【発明の開示】
【発明が解決しようとする課題】
【００１０】
本発明は、嵩高、かつ剛度低下が小さく、更に摩擦係数低下が高く、印刷作業性に優れた中質書籍用紙を提供することにある。
【課題を解決するための手段】
【００１１】
50℃における7重量%水溶液粘度が20mPa・s以上であり、窒素含有量が1.0重量%以下である合成系カチオン性ポリマーと、ビニルモノマー由来の構成単位を有するガラス転移点が90℃以下であるポリマー粒子とを含有するポリマーエマルションからなる内添用紙質向上剤を含有する紙料を抄紙して、動摩擦係数が0.20〜0.60の中質書籍用紙を製造する。
【発明の効果】
【００１２】
本発明の中質書籍用紙は、従来の嵩高剤を内添して得られる中質書籍用紙よりも嵩高であり、かつ剛度低下が小さく、更に摩擦係数が高く、印刷作業性に優れる、という効果を有する。
【発明を実施するための最良の形態】
【００１３】
本発明の使用する紙質向上剤は、特願2002-252659号に記載されている物質であり、50℃における7重量%水溶液粘度が20mPa・s以上であり、窒素含有量が1.0重量%以下である合成系カチオン性ポリマーとビニルモノマー由来の構成単位を有するガラス転移点が90℃以下であるポリマー粒子とを含有するポリマーエマルションからなる内添用紙質向上剤である。
【００１４】
(合成系カチオン性ポリマー)
合成系カチオン性ポリマーは、窒素含量(N%：ケルダール法にて分析)が0.05重量%以上が好ましく、0.07重量％以上が更に好ましく、0.1重量％以上が特に好ましく、また、1.0重量％以下が好ましく、0.9重量％以下が更に好ましく、0.7重量％以下が特に好ましい。この範囲の窒素含量になるように、ポリマーにカチオン基が存在するものが好ましい。カチオン基の導入は、カチオン性モノマーを重合してもよく、ポリマーにカチオン基を、反応等により導入してもよい。この範囲の窒素含量において本発明の剛度や嵩等の紙質向上効果が充分に得られる。
【００１５】
カチオン基としては、アンモニウム基又はアミノ基が、塩酸、硫酸、硝酸、酢酸、ギ酸、マレイン酸、フマル酸、クエン酸、酒石酸、アジピン酸、乳酸等により中和されたものであってもよい。
【００１６】
合成系カチオン化ポリマーの分子量を、水溶液粘度に置き換えて表した場合、B型粘度計(60rpm、50℃)において、7重量%水溶液粘度が、20mPa・s以上が好ましく、40mPa・s以上が好ましく、65ｍPa・ｓ以上が更に好ましく、上限は、10,000ｍPa・ｓ以下が好ましく、8,000ｍPa・ｓ以下が更に好ましく、5,000ｍPa・ｓ以下が特に好ましい。
【００１７】
合成系カチオン性ポリマーとしては、重合性の不飽和基(例えば、ビニル基、ビニレン基、ビニリデン基、アリル基等)を有するモノマー由来のカチオン性の重合単位、好ましくは一般式(1)〜(5)で表わされる(メタ)アクリル酸系、スチレン系、ビニルピリジン系、ビニルイミダゾリン系、ジアリルアミン系重合単位からなる群から選ばれる１種以上のカチオン性重合単位を有するカチオン性ポリマーが挙げられる。
【００１８】
【化１】
2005240248.tif 000002
【００１９】
（式中、
Ｒ1：水素原子又はメチル基
Ｒ2、Ｒ3、Ｒ4：同じか又は異なっており、水素原子、炭素数１〜22のアルキル基又は置換アルキル基
Ｙ：−Ｏ−又は−ＮＨ−
Ｚ：炭素数１〜１２のアルキレン基又はヒドロキシアルキレン基
Ｘ-：アニオンを示す。）。
【００２０】
Ｚとしては、炭素数2〜6、更に1〜3のアルキレン基又はヒドロキシアルキレン基が好ましく、ヒドロキシプロピレン基が特に好ましい。
【００２１】
Ｒ2、Ｒ3、Ｒ4は、好ましくは炭素数1〜12、更に好ましくは炭素数1〜3のアルキル基であり、メチル基、エチル基、ｉ−プロピル基、ｎ−プロピル基等が挙げられる。
【００２２】
Ｘ-の具体例としては、塩素、ヨウ素、臭素等のハロゲンイオン、硫酸、スルホン酸、メチル硫酸、リン酸、硝酸等の有機アニオン等が挙げられる。
【００２３】
【化２】
2005240248.tif 000003
【００２４】
(式中、
Ｒ5：水素原子又はメチル基
Ｒ6：炭素数1〜3のアルキレン基
Ｒ7、Ｒ8、Ｒ9：同じか又は異なっており、水素原子又は置換基を有していてもよい炭素数1〜22のアルキル基。
Ｘ-：前記と同じ意味を示す。)
【００２５】
Ｒ6は、好ましくはメチレン基である。また、Ｒ7、Ｒ8、Ｒ9は、好ましくは炭素数1〜12、更に好ましくは炭素数1〜3のアルキル基であり、メチル基、エチル基、ｉ−プロピル基、ｎ−プロピル基等が挙げられる。置換基としては、水酸基、ハロゲン原子が含まれる。Ｘ-の具体例としては、前述のものが挙げられる。スチレン系重合単位は、パラ位に置換基を有するものが好ましい。
【００２６】
【化３】
2005240248.tif 000004
【００２７】
(式中、
Ｒ10：水素原子又はメチル基
Ｒ11：水素原子又は炭素数1〜22のアルキル基
Ｘ-：前記と同じ意味を示す。）
【００２８】
Ｒ11としては、好ましくは炭素数1〜12、更に好ましくは炭素数1〜3のアルキル基であり、メチル基、エチル基、ｉ−プロピル基、ｎ−プロピル基等が挙げられ、特に好ましくはメチル基である。Ｘ-の具体例としては、前述のものが挙げられる。
【００２９】
【化４】
2005240248.tif 000005
【００３０】
(式中、
Ｒ12：水素原子又はメチル基
Ｒ13：水素原子又は炭素数1〜3のアルキル基
Ｒ14：水素原子又は炭素数1〜22のアルキル基
Ｘ-：前記と同じ意味を示す。)
【００３１】
Ｒ13としては、水素原子又はメチル基が好ましく、水素原子が更に好ましい。Ｒ14としては、好ましくは炭素数1〜12、更に好ましくは炭素数1〜3のアルキル基であり、メチル基、エチル基、ｉ−プロピル基、ｎ−プロピル基等が挙げられ、特に好ましくはメチル基である。Ｘ-の具体例としては、前述のものが挙げられる。
【００３２】
【化５】
2005240248.tif 000006
【００３３】
(式中、
Ｒ15、Ｒ16：同じか又は異なって、水素原子又は炭素数1〜3のアルキル基を示す。
Ｘ-：前記と同じ意味を示す。）。
【００３４】
Ｒ15、Ｒ16としては、好ましくは、同一又は異なって、水素原子、メチル基、エチル基、ｉ−プロピル基、ｎ−プロピル基等が挙げられる。Ｘ-の具体例としては、前述のものが挙げられる。
【００３５】
合成系カチオン性ポリマーは、非イオン性の重合単位を含む共重合体であることが好ましい。非イオン性の重合単位は、親水性の非イオン性重合単位であることが更に好ましい。ここで、重合単位が親水性とは、有機概念図−基礎と応用−(甲田善生著、三共出版株式会社、昭和59年5月10日発行）において、重合単位が得られる基となるモノマーの無機性（Ｉ）と有機性（Ｏ）の比率［Ｉ／Ｏ］が、0.60以上であることを意味し、好ましくは1.00以上、更に好ましくは1.30以上である。
【００３６】
非イオン性の重合単位は、非イオン性のモノマーと共重合することにより得ることができる。このような非イオン性のモノマーとして、ビニルアルコール；Ｎ−ヒドロキシプロピル(メタ)アクリルアミド、ヒドロキシエチル(メタ)アクリレート、Ｎ−ヒドロキシプロピル(メタ)アクリルアミド等のヒドロキシアルキル(炭素数1〜8)基を有する(メタ)アクリル酸エステル又は(メタ)アクリルアミド；ポリエチレングリコール(メタ)アクリレート(エチレングリコールの重合度1〜30)等の多価アルコールの(メタ)アクリル酸エステル；(メタ)アクリルアミド；Ｎ−メチル(メタ)アクリルアミド、Ｎ−ｎ−プロピル(メタ)アクリルアミド、Ｎ−イソプロピル(メタ)アクリルアミド、Ｎ−ｔ−ブチル(メタ)アクリルアミド、Ｎ−イソブチル(メタ)アクリルアミド等のアルキル(炭素数1〜8)(メタ)アクリルアミド；Ｎ，Ｎ−ジメチル(メタ)アクリルアミド、Ｎ，Ｎ−ジエチル(メタ)アクリルアミド等のジアルキル(総炭素数2〜8)(メタ)アクリルアミド；ジアセトン(メタ)アクリルアミド；Ｎ−ビニルピロリドン等のＮ−ビニル環状アミド；メチル(メタ)アクリレート、エチル(メタ)アクリレート、ｎ−ブチル(メタ)アクリレート等のアルキル(炭素数1〜8)基を有する(メタ)アクリル酸エステル；Ｎ−(メタ)アクロイルモルホリン等の環状アミド基を有する(メタ)アクリルアミド等が例示される。
【００３７】
合成系カチオン性ポリマーが、前述の窒素含量となるように、非イオン性の重合単位を有していることが好ましい。
【００３８】
重合安定性や機械的安定性の向上を図る目的で、カチオン性ポリマーに非イオン性ポリマーを併用し用いても良い。非イオン性ポリマーとしては、メチルセルロース、ヒドロキシエチルセルロース、可溶性澱粉等の半合成水溶性高分子；前述の非イオン性モノマーを重合して得られる、例えばポリビニルアルコール等の合成水溶性高分子が好ましい。非イオン性ポリマーの使用量は、全ビニルモノマー100重量部に対して、0〜100重量部用いることが好ましく、0〜50重量部用いることがさらに好ましい。
【００３９】
(ポリマー粒子)
ポリマー粒子は、Tgが90℃以下が好ましく、80℃以下が更に好ましい。ポリマーのTgが90℃以下であると、紙の製造工程において、紙に含有された内添用紙質向上剤が効率的に溶融し、剛度や嵩等の紙質向上性能が良好となる。下限は特に制限はないが、−10℃以上が好ましい。
【００４０】
ポリマー粒子は、ビニルモノマー由来の構成単位を有するものが好ましい。ポリマー粒子中のビニルモノマーの含有量は50〜100モル%が好ましく、80〜100モル%が更に好ましい。ビニルモノマーとしては、ビニル化合物、ビニレン化合物、ビニリデン化合物、環状オレフィンが含まれ、下記に記載するものが好ましく挙げられる。
【００４１】
(1)(メタ)アクリル酸メチル((メタ)アクリルとは、アクリル、メタクリル又はその混合物を示す。以下同じ。)、(メタ)アクリル酸エチル、(メタ)アクリル酸イソプロピル、(メタ)アクリル酸ブチル、(メタ)アクリル酸イソブチル、(メタ)アクリル酸ｔ−ブチル等の好ましくは炭素数1〜12、更に好ましくは炭素数1〜4のアルキル基を有する(メタ)アクリル酸アルキルエステル；
(2)酢酸ビニル、プロピオン酸ビニル、酪酸ビニル及びピバリン酸ビニル等の炭素数1〜18、好ましくは炭素数1〜6の直鎖又は分岐鎖の脂肪酸とビニルアルコールとのエステルからなる脂肪酸ビニルエステル；
(3)(メタ)アクリル酸、マレイン酸、フマル酸、クロトン酸、イタコン酸、２−(メタ)アクリロイルエタンスルホン酸、２−(メタ)アクリロイルプロパンスルホン酸、２−(メタ)アクリルアミド−２−メチルプロパンスルホン酸、ビニルスルホン酸、スチレンスルホン酸等の重合性不飽和基を有するアニオン性モノマー又はその塩が挙げられる。マレイン酸、フマル酸、イタコン酸のようなポリカルボン酸は、酸無水物、部分エステル及び部分アミド又はそれらの混合物を含む。「塩」としては、例えば、アルカリ金属塩(ナトリウム塩、カリウム塩、リチウム塩等)、アルカリ土類金属塩(カルシウム塩、マグネシウム塩、バリウム塩等)、アンモニウム塩(第四級アンモニウム塩、第四級アルキルアンモニウム塩等)等が挙げられる。中でもナトリウム塩が最も安価であり好ましい。
【００４２】
(4)(メタ)アクリルアミド、Ｎ−メチル(メタ)アクリルアミド、Ｎ−エチル(メタ)アクリルアミド、Ｎ−イソプロピル(メタ)アクリルアミド、Ｎ，Ｎ−ジメチル(メタ)アクリルアミド、Ｎ，Ｎ−ジエチル(メタ)アクリルアミド、２−ヒドロキシエチル(メタ)アクリレート、２−ヒドロキシプロピル(メタ)アクリレート、メトキシポリエチレングリコール(メタ)アクリレート、ポリエチレングリコール(メタ)アクリレート、Ｎ−ビニルピロリドン、Ｎ−ビニルアセトアミド等の重合性不飽和基を有するノニオン性親水性基含有モノマーが挙げられる。
【００４３】
(5)Ｎ，Ｎ−ジメチルアミノエチル(メタ)アクリレート、Ｎ，Ｎ−ジメチルアミノプロピル(メタ)アクリレート、Ｎ，Ｎ−ジメチルアミノプロピル(メタ)アクリルアミド、等の重合性不飽和基を有するアミノ基含有モノマー又はその酸中和物もしくはその四級化物等を具体的に挙げることができる。酸中和物を得るための好ましい酸としては、塩酸、硫酸、硝酸、酢酸、ギ酸、マレイン酸、フマル酸、クエン酸、酒石酸、アジピン酸、乳酸等が挙げられ、四級化剤としては、塩化メチル、塩化エチル、臭化メチル、ヨウ化メチル等のハロゲン化アルキル、硫酸ジメチル、硫酸ジエチル、硫酸ジ−ｎ−プロピル等の一般的なアルキル化剤が挙げられる。
【００４４】
(6)スチレン。
【００４５】
上記のビニルモノマー中、脂肪酸ビニルエステルを用いるのが、紙の剛度を向上させるのに最も好ましい。本発明に用いられるポリマー粒子は、乳化重合、懸濁重合又は分散重合により得ることが出来る。
【００４６】
(ポリマーエマルション)
エマルションには、前述のポリマー粒子を、取り扱い易さの点から、固形分で、好ましくは10〜60重量%、更に好ましくは15〜55重量%含有する。ポリマー粒子の平均粒子径は、エマルションの安定性、パルプへの吸着性等の点から0.1〜50μｍが好ましく、0.2〜30μｍが更に好ましい。
【００４７】
更に、前述のカチオン性ポリマーは、ポリマー粒子をパルプに吸着させる点から、エマルション中、好ましくは0.5〜30重量%、更に好ましくは2〜25重量%含有する。
【００４８】
カチオン性ポリマーは、ポリマー粒子100重量部に対して、5〜200重量部が好ましく、5〜150重量部が更に好ましく、7〜120重量部が特に好ましい。ポリマー粒子の重量は、ポリマー粒子を構成する全モノマーの重量とする。
【００４９】
本発明のエマルションは、分散媒を好ましくは40〜90重量%、更に好ましくは45〜85重量%含有する。分散媒は水であることが好ましいが、低級アルコールを含有していてもよい。低級アルコールとしては、炭素数1〜3のメチル、エチル、イソプロピルアルコール等が挙げられる。
【００５０】
更に、防腐剤、殺菌剤の他、添加剤として充填剤、顔料等を含有していてもよい。
【００５１】
本発明者らは、前記の紙質向上剤を配合した中質書籍用紙について検討し、本発明を完成するに至った。
【００５２】
本発明は中質書籍用紙に関するものであり、原料パルプとして化学パルプ(針葉樹の晒クラフトパルプ(NBKP)又は未晒クラフトパルプ(NUKP)、広葉樹の晒クラフトパルプ(LBKP)）又は未晒クラフトパルプ(LUKP)等)、機械パルプ(グラウンドウッドパルプ(GP)、リファイナーメカニカルパルプ(RGP)、サーモメカニカルパルプ(TMP)、ケミサーモメカニカルパルプ(CTMP)等）、脱墨パルプ(DIP)を任意の割合で混合して使用する。本発明の中質書籍用紙は、機械パルプの含有率が5〜95重量％の範囲で製造することが可能である。
【００５３】
本発明の中質書籍用紙は、内添サイズ剤を添加しない中性抄紙方法、中性サイズ剤を添加する中性抄紙方法、内添サイズ剤を添加しない酸性抄紙方法、内添サイズ剤を添加する酸性抄紙方法で得られる。
【００５４】
中性抄紙の中質書籍用紙で内添サイズ剤を使用する場合には、公知の内添中性サイズ剤であるアルキルケテンダイマー(AKD)系サイズ剤、アルケニル無水コハク酸(ASA)系サイズ剤、中性ロシンサイズ剤から選ばれる１種類のサイズ剤を使用する。この場合のサイズ剤の添加率はパルプに対して0.05〜5重量%が好ましく、0.1〜1重量%が特に好ましい。酸性抄紙の中質書籍用紙で内添サイズ剤を使用する場合には、公知の酸性抄紙用内添サイズ剤であるロジンサイズ剤、強化ロジンサイズ剤、合成サイズ剤等から選ばれる１種類のサイズ剤を使用する。この場合のサイズ剤の添加量はパルプに対して0.05〜5重量%が好ましく、0.05〜1重量%がより好ましい。
【００５５】
本発明の中質書籍用紙は填料無配合でも良いし、配合しても良い。填料を配合する場合、填料としては酸性抄紙あるいは中性抄紙において一般に使用されている填料が使用でき、特に限定されるものではない。例えば、中性抄紙では、クレー、焼成カオリン、デラミカオリン、重質炭酸カルシウム、軽質炭酸カルシウム、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛などの無機填料、尿素−ホルマリン樹脂、ポリスチレン樹脂、フェノール樹脂、微小中空粒子等の有機填料が単独で又は適宜2種類以上を組み合わせて使用される。また酸性抄紙では、前記中性抄紙で使用する填料から、酸溶解性のものを除いた填料が使用され、その単独又は適宜2種類以上を組み合わせて使用される。
【００５６】
紙質向上剤、サイズ剤、填料を添加する場所は抄紙工程以前であり、内添される。抄造工程以前の場所であれば特に制限されるものではないが、好ましくはミキシングチェストや二次ファンポンプ前などであり、歩留向上剤を添加する前が良い。
【００５７】
紙質向上剤はある一定以上の添加量を増やしても、嵩高効果は頭打ちになることが散見されるため、原料パルプに対して紙質向上剤を0.1〜20固形分重量%の範囲で添加する。紙質(嵩を除く)をあまり変化させずに該嵩高剤の効果を十分に発現させるには0.1〜10固形分重量%が好ましく、0.1〜5固形分重量%が更に好ましい。
【００５８】
本発明の中質書籍用紙の製造方法において、従来から使用されている各種のノニオン性、カチオン性の歩留まり剤、濾水度向上剤、紙力向上剤等の製紙用内添助剤が必要に応じて適宜選択して使用される。
【００５９】
また、例えば、硫酸バンド、塩化アルミニウム、アルミン酸ソーダや、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等が内添されてもよい。
【００６０】
その他製紙用助剤として各種澱粉類、ポリアクリルアミド、尿素樹脂、メラミン樹脂、エポキシ樹脂、ポリアミド樹脂、ポリアミド、ポリアミン樹脂、ポリアミン、ポリエチレンイミン、植物ガム、ポリビニルアルコール、ラテックス、ポリエチレンオキサイド、親水性架橋ポリマー粒子分散物及びこれらの誘導体あるいは変成物等の各種化合物を使用できる。
【００６１】
更に、染料、蛍光増白剤、ｐＨ調整剤、消泡剤、ピッチコントロール剤、スライムコントロール剤等の抄紙用内添剤を用途に応じて適宜添加することもできる。
【００６２】
抄紙機の型式は、特に限定は無く、長網抄紙機、ツインワイヤー機、ヤンキー抄紙機等で適宜抄紙できる。プレス線圧は通常の操業範囲内で用いられる。表面処理剤は塗布しても良いし、しなくても良い。表面処理剤を塗布する場合、表面処理剤の成分には特に限定は無く、またサイズプレスの型式も限定はなく、2ロールサイズプレス、ゲートロールサイズプレス、シムサイザーのような液膜転写方式サイズプレスなどを適宜用いることができる。キャレンダーは通常の操業範囲内の線圧で用いられるが、中質書籍用紙をより嵩高にする観点から、紙の平滑性を維持できる範囲でなるべく低線圧又はバイパスが好ましく、また、通常のキャレンダーよりもソフトキャレンダーが好ましい。
【００６３】
表面処理剤は、特に限定は無く、例えば、生澱粉や、酸化澱粉、エステル化澱粉、カチオン化澱粉、酵素変性澱粉、アルデヒド化澱粉、ヒドロキシエチル化澱粉などの変性澱粉、カルボキシメチルセルロース、ヒドロキシエチルセルロース、メチルセルロースなどのセルロース誘導体、ポリビニルアルコール、カルボキシル変性ポリビニルアルコールなどの変性アルコール、スチレンブタジエン共重合体、ポリ酢酸ビニル、塩化ビニル−酢酸ビニル共重合体、ポリ塩化ビニル、ポリ塩化ビニリデン、ポリアクリル酸エステル、ポリアクリルアミドなどを単独又は併用できる。その中でも表面強度向上効果にすぐれるヒドロキシエチル化澱粉の塗布が最も好ましい。また、表面処理剤には前記の薬剤の他に、スチレンアクリル酸、スチレンマレイン酸、オレフィン系化合物、カチオン性サイズ剤などの表面サイズ剤を併用塗布することができる。
【００６４】
以上のようにして製造される本発明の中質書籍用紙の動摩擦係数は、0.20〜0.60であり、0.30〜0.60が好ましく、0.40〜0.60が更に好ましい。動摩擦係数が0.20未満では、オフセット印刷時、紙の走行不良や、紙替え時のテンション変動などの印刷走行性上のトラブル問題が発生する。動摩擦係数を0.60超とすることは困難である。
【００６５】
本発明で使用する紙質向上剤は、紙の嵩高化する顕著な効果があるが、紙力の低下が少ないという特徴がある。更に、動摩擦係数の低下が少ない。したがって、この紙質向上剤を高配合でき、その分、より高紙力かつ低密度の中質書籍用紙を製造することができる。
【実施例】
【００６６】
以下に、本発明を実施例により詳細に説明するが、本発明はこれに限定されるものではない。以下、特記しない限り「部」は重量部であり、「%」は重量%である。
【００６７】
＜エマルションの製造例＞
・エマルション1(EM−1)
還流冷却器、滴下ロート、温度計、窒素吹き込み口、攪拌機を備えた2Lフラスコに、カチオン性ポリビニルアルコール〔PVA  C-118、N%＝0.3%、7%水溶液粘度67mPa・s(50℃、B型粘度計、ローターNo.1、60rpm)、(株)クラレ製〕70g、イオン交換水570gを仕込み、90℃に加熱し溶解した。冷却後、エマルゲン150(非イオン性界面活性剤、20%水溶液、花王(株)製)30gと、4%酒石酸11.4g(試薬、和光純薬工業(株)製)を添加(添加後の全系のpHは４4.0)した後、120rpmで攪拌し、窒素を吹き込みながら、60℃に昇温し、30分間保持した。次いで、酢酸ビニル(信越酢酸ビニル(株)製)20g、開始剤(V-50、アゾ系開始剤、和光純薬(株)製)0.2gをイオン交換水10gに溶解したものを添加し、15分間保持した。次いで、75℃に昇温した後、酢酸ビニル380g、及び開始剤(V-50)0.8gをイオン交換水160gに溶解したものを、それぞれ別々の滴下ロートから3時間かけて滴下し、重合を行った。次いで、82℃に昇温し、1時間熟成した後、冷却し、取り出した。固形分濃度36.3%、平均粒子径5.68μｍのカチオン性エマルション1を得た。
【００６８】
＜中質書籍用紙の製造＞
［実施例１］
パルプ分としてNBKP(ろ水度 CSF450ml)を5重量%、晒RGP(ろ水度 CSF100ml)を70重量%、CTMP(ろ水度 CSF100ml)を25重量%使用し、これに対パルプ当たり紙質向上剤EM−1を1.0固形分重量%、硫酸バンドを1.5重量%(50固形分重量の硫酸バンド製品)となるようにそれぞれ添加して紙料を調製した。そしてツインワイヤー抄紙機を用いて、ジェット／ワイヤー比101%、抄紙速度500m/minで坪量80g/m2の中質書籍用紙を得た。1番プレス(以下、1Pと記す)の線圧は60kgf/cm、2Pは60kgf/cm、3Pは70kgf/cmである。酸化澱粉を表面処理剤として両面にそれぞれ0.20 g/m2塗布し、キャレンダーは解放(バイパス)とした。
紙質結果等を表１に示す。
＜紙質の測定＞
・密度：JIS P 8118に準拠して測定した。
・剛度：純曲げ特性試験機(エスエムテー社製)を用いて、MD方向の剛度を測定し、紙厚の影響を避けるために、次の計算式で求めた値を剛度とした。
剛度＝105×純曲げ剛度測定値／(紙厚)3
ここで、純曲げ剛度測定値の単位はμN・m2/m、紙厚の単位はμｍである。
・動摩擦係数：JIS P 8147に準拠して測定した。製造した中質書籍用紙の表面と裏面を重ね合わせ、MD方向について測定した。
・製造した中質書籍用紙をオフセット印刷機で印刷テストを行い、紙の走行不良と紙替え時のテンション変動を評価した。評価は1(問題なし)、２(やや不良)、３(不良)の段階とした。
【００６９】
［実施例２］
紙質向上剤EM−1の添加量を5.0固形分重量%とした以外は、実施例１と同様に行った。
紙質結果等を表１に示す。
【００７０】
［実施例３］
紙質向上剤EM−1の添加量を10固形分重量%とした以外は、実施例１と同様に行った。
紙質結果等を表１に示す。
【００７１】
［実施例４］
紙質向上剤EM−1の添加量を20固形分重量%とした以外は、実施例１と同様に行った。
紙質結果等を表１に示す。
【００７２】
［比較例１］
パルプ分としてNBKP(ろ水度 CSF450ml)を5重量%、晒RGP(ろ水度 CSF100ml)を70重量%、CTMP(ろ水度 CSF100ml)を25重量%使用し、これに対パルプ当たり、多価アルコールと飽和脂肪酸のエステル体である紙質向上剤KB115(花王(株)製)を1.0固形分重量%、硫酸バンドを1.5重量%(50固形分重量の硫酸バンド製品)となるようにそれぞれ添加して紙料を調製した。そしてツインワイヤー抄紙機を用いて、ジェット／ワイヤー比101%、抄紙速度500m/minで坪量80g/m2の中質書籍用紙を得た。1番プレス(以下、1Pと記す)の線圧は60kgf/cm、2Pは60kgf/cm、3Pは70kgf/cmである。酸化澱粉を表面処理剤として両面にそれぞれ0.20 g/m2塗布し、キャレンダーは解放(バイパス)とした。
紙質結果等を表１に示す。
【００７３】
［比較例２］
紙質向上剤KB115(花王(株)製)を5.0固形分重量%とした以外は、比較例１と同様に行った。
紙質結果を表１に示す。
【００７４】
［比較例３］
パルプ分としてNBKP(ろ水度 CSF450ml)を5重量%、晒RGP(ろ水度 CSF100ml)を70重量%、CTMP(ろ水度 CSF100ml)を25重量%使用し、これに対パルプ当たり、飽和脂肪酸アミド系である紙質向上剤PT-205(日本PMC(株)製)を1.0固形分重量%、硫酸バンドを1.5重量%(50固形分重量の硫酸バンド製品)となるようにそれぞれ添加して紙料を調製した。そしてツインワイヤー抄紙機を用いて、ジェット／ワイヤー比101%、抄紙速度500m/minで坪量80g/m2の中質書籍用紙を得た。1番プレス(以下、1Pと記す)の線圧は60kgf/cm、2Pは60kgf/cm、3Pは70kgf/cmである。酸化澱粉を表面処理剤として両面にそれぞれ0.20 g/m2塗布し、キャレンダーは解放(バイパス)とした。
紙質結果等を表１に示す。
【００７５】
［比較例４］
紙質向上剤PT-205(日本PMC(株)製)を5.0固形分重量%とした以外は、比較例３と同様に行った。
紙質結果を表１に示す。
【００７６】
［比較例５］
パルプ分としてNBKP(ろ水度 CSF450ml)を5重量%、晒RGP(ろ水度 CSF100ml)を70重量%、CTMP(ろ水度 CSF100ml)を25重量%使用し、これに対パルプ当たり、不飽和脂肪酸アミド系である紙質向上剤DZ2220(日本油脂(株)製)を1.0固形分重量%、硫酸バンドを1.5重量%(50固形分重量の硫酸バンド製品)となるようにそれぞれ添加して紙料を調製した。そしてツインワイヤー抄紙機を用いて、ジェット／ワイヤー比101%、抄紙速度500m/minで坪量80g/m2の中質書籍用紙を得た。1番プレス(以下、1Pと記す)の線圧は60kgf/cm、2Pは60kgf/cm、3Pは70kgf/cmである。酸化澱粉を表面処理剤として両面にそれぞれ0.20 g/m2塗布し、キャレンダーは解放(バイパス)とした。
紙質結果等を表１に示す。
【００７７】
［比較例６］
紙質向上剤DZ2220(日本油脂(株)製)を5.0固形分重量%とした以外は、比較例５と同様に行った。
紙質結果を表１に示す。
【００７８】
［比較例７］
パルプ分としてNBKP(ろ水度 CSF450ml)を5重量%、晒RGP(ろ水度 CSF100ml)を70重量%、CTMP(ろ水度 CSF100ml)を25重量%使用し、これに対パルプ当たり、アルコールアルキレンオキサイド付加物である紙質向上剤KB08W(花王(株)製)を1.0固形分重量%、硫酸バンドを1.5重量%(50固形分重量の硫酸バンド製品)となるようにそれぞれ添加して紙料を調製した。そしてツインワイヤー抄紙機を用いて、ジェット／ワイヤー比101%、抄紙速度500m/minで坪量80g/m2の中質書籍用紙を得た。1番プレス(以下、1Pと記す)の線圧は60kgf/cm、2Pは60kgf/cm、3Pは70kgf/cmである。酸化澱粉を表面処理剤として両面にそれぞれ0.20 g/m2塗布し、キャレンダーは解放(バイパス)とした。
紙質結果等を表１に示す。
【００７９】
［比較例８］
紙質向上剤KB08W(花王(株)製)を5.0固形分重量%とした以外は、比較例６と同様に行った。
紙質結果を表１に示す。
【００８０】
［比較例９］
紙質向上剤を添加しない以外は比較例１と同様にして中質書籍用紙を得た。
紙質結果等を表１に示す。
【００８１】
【表１】
2005240248.tif 000007
【００８２】
実施例１〜４の中質書籍用紙と、紙質向上剤無配合の比較例９とを比較すると、実施例１〜４は紙の密度が大幅に低下し、剛度がほとんど低下せず、また動摩擦係数の低下が少なく、オフセット印刷作業性も良好である。一方、多価アルコールと飽和脂肪酸のエステル体である紙質向上剤を配合した紙(比較例１、２)では、紙の密度が低下し、動摩擦係数、オフセット印刷作業性も問題ないが、剛度が低下することがわかる。飽和脂肪酸アミド系である紙質向上剤を配合した紙(比較例３、４)は、紙の密度が低下するが、剛度と動摩擦係数が大きく低下し、オフセット印刷作業性も悪い。不飽和脂肪酸アミド系である紙質向上剤を配合した紙(比較例５、６)は、紙の密度は低下するが、剛度の低下が大きく、動摩擦係数がやや低下し、オフセット印刷作業性もやや低下する。アルコールアルキレンオキサイド付加物である紙質向上剤を配合した紙(比較例７、８)は、紙の密度は低下するが、剛度が低下する。動摩擦係数とオフセット印刷作業性は問題ない。